【手続補正書】
【提出日】平成18年5月24日(2006.5.24)
【手続補正１】
【補正対象書類名】明細書
【補正対象項目名】特許請求の範囲
【補正方法】変更
【補正の内容】
【特許請求の範囲】
【請求項１】  （Ａ）プラス（Ｂ）から本質的になる接着剤組成物であって、
（Ａ）が、
（ｉ）密度が０．８６から０．９７ｇ／ｃｃの未変性ポリエチレン、および
（ｉｉ）不飽和カルボン酸またはその誘導体で変性した、密度が０．８６から０．９７ｇ／ｃｃのポリエチレンであって、前記不飽和カルボン酸またはその誘導体の量が（Ａ）プラス（Ｂ）の０．０１から３重量％であるポリエチレン
から選択されるポリエチレンポリマーブレンド約５５から８５重量％であり、
（Ｂ）が、ＭＬ１＋４  １００℃においてＡＳＴＭ−Ｄ−１５またはＡＳＴＭ  Ｄ１６４６により測定不能なムーニー粘度を有する未変性スチレン系エラストマー約１５から４５重量％であること
を特徴とする接着剤組成物。
【請求項２】  （Ａ）（ｉ）密度が０．８６から０．９７ｇ／ｃｃの未変性ポリエチレンであって、前記ポリエチレン内の未変性エチレン−α−オレフィンが０．９１から０．９７の密度を有することを条件とする未変性ポリエチレン、および
（ｉｉ）不飽和カルボン酸またはその誘導体で変性した、密度が０．８６から０．９７ｇ／ｃｃのポリエチレン
から選択されるポリエチレンポリマーブレンド約５５から８５重量％と、
（Ｂ）未変性スチレン系エラストマー約１５から４５重量％と
から本質的に構成される接着剤組成物であって、
前記組成物が、少なくとも３つの構造／バリヤー層を有する多層構造要素の不相溶性構造またはバリヤー層を結合し、および該スチレン系エラストマーのムーニー粘度が、ＡＳＴＭ  Ｄ１６４６に従うＭＬ１＋４  １５０℃において２〜２００であることを特徴とする接着剤組成物。
【請求項３】  少なくとも２つの構造および／またはバリヤー層を有する多層複合構造物であって、請求項１または２に記載の接着剤組成物が前記層を結合していることを特徴とする多層複合構造物。
【請求項４】  多層複合構造物であって、
（ａ）ポリプロピレン層と、
（ｂ）接着層であって、層の組成が（Ａ）プラス（Ｂ）から本質的に構成され、
（Ａ）が
（ｉ）０．８６から０．９７ｇ／ｃｃの密度を有する未変性ポリエチレン、および、
（ｉｉ）不飽和カルボン酸またはその誘導体で変性した、０．８６から０．９７ｇ／ｃｃの密度を有するポリエチレンであって、前記不飽和カルボン酸またはその誘導体の量が（Ａ）プラス（Ｂ）に対して０．０１から３重量％であるポリエチレン
から本質的に構成されるポリマーブレンド約５５から８５重量％であり、ならびに
（Ｂ）が、ＡＳＴＭ−Ｄ−１５またはＡＳＴＭ  Ｄ１６４６に従うＭＬ１＋４  １００℃において測定不能なムーニー粘度を有するスチレン系エラストマー約１５〜４５重量％である接着剤層と、
（ｃ）ポリマー層であって、前記層のポリマー成分が、ポリエチレン、エチレン／酸共重合体、エチレン／酸イオノマー、またはポリプロピレンから選択されるポリマー層と、
を含むことを特徴とする多層複合構造物。
【請求項５】  多層複合構造物であって、
（ａ）  第一非極性ポリマー層と、
（ｂ）  請求項１または請求項２に記載の接着剤組成物を有する接着剤層と、
（ｃ）  極性の金属または非金属層と、
（ｄ）  （ｂ）層と同一組成を有する接着剤層と、
（ｅ）  前記第一非極性ポリマー層とは異なる第二非極性ポリマー層と
を含むことを特徴とする多層複合構造物。
【手続補正２】
【補正対象書類名】明細書
【補正対象項目名】００６８
【補正方法】変更
【補正の内容】
【００６８】
比較例１１は、スチレンエラストマーが約１５％より下（１０％以下）のとき、接着剤組成物は良好なはく離強度を付与しないことを示している。対照的に、スチレンエラストマーが約１５％より上であること以外は比較例１１の組成物と同じである実施例２５と２６は、良好なはく離強度を示している。比較例１０はまたさらに、未変性のポリエチレンとして様々な種類の非常に低密度のポリエチレンをいずれも含有する実施例２７〜２９と比較することができる。実施例２７〜２９はなお、比較例１０とは違って、優れた性能を示す。
以下に、本発明の好ましい態様を示す。
１．  （Ａ）プラス（Ｂ）から本質的になる接着剤組成物であって、
（Ａ）が
（ｉ）密度が０．８６から０．９７ｇ／ｃｃの未変性ポリエチレンを約１〜９９％、および
（ｉｉ）不飽和カルボン酸またはその誘導体で変性した、密度が０．８６から０．９７ｇ／ｃｃのポリエチレンであって、前記不飽和カルボン酸またはその誘導体の量が（Ａ）プラス（Ｂ）の０．０１から３重量％であるポリエチレンを約９９〜１％
から選択したポリエチレンポリマーブレンド約５５から８５重量％であり、
（Ｂ）が、ＭＬ１＋４  １００℃においてＡＳＴＭ−Ｄ−１５またはＡＳＴＭ  Ｄ１６４６により測定不能なムーニー粘度を有する未変性スチレン系エラストマー約１５から４５重量％であり、該スチレン系エラストマーが、線状または分枝ブロック構造を有するモノビニル芳香族炭化水素／オレフィンのブロック共重合体エラストマーであること
を特徴とする接着剤組成物。
２．  前記組成物は少なくとも３つの構造／バリヤー層を有する多層構造要素の不相溶性構造またはバリヤー層を結合し、スチレン系エラストマーのムーニー粘度が、ＭＬ１＋４  １５０℃においてＡＳＴＭ  Ｄ１６４６により２〜２００であることを特徴とする１．に記載の接着剤組成物。
３．  不飽和カルボン酸またはその誘導体の量が、（Ａ）プラス（Ｂ）の全重量に対して０．０３から２重量％であることを特徴とする１．または２．に記載の接着剤組成物。
４．  スチレン系エラストマーの重量％が２０から４０％であることを特徴とする１．または２．に記載の接着剤組成物。
５．  未変性ポリエチレンまたは変性するポリエチレンを、メタロセンによって製造した樹脂から選択することを特徴とする１．または２．に記載の接着剤組成物。
６．  少なくとも２つの構造および／またはバリヤー層を有する多層複合構造物であって、１．または２．に記載の接着剤組成物が前記層を結合していることを特徴とする多層複合構造物。
７．  構造層の少なくとも１つがポリプロピレンであることを特徴とする６．に記載の多層複合構造物。
８．  バリヤー層の少なくとも１つをＥＶＯＨ、ポリアミド、またはＥＶＯＨとポリアミドとの組み合わせから選択することを特徴とする７．に記載の多層複合構造物。
９．  追加の構造層をポリエチレン、エチレン酸共重合体、エチレン酸イオノマー、またはポリプロピレンから選択することを特徴とする７．または８．に記載の多層複合構造物。
１０．  ポリエチレンがメタロセンに基づく樹脂であることを特徴とする９．に記載の多層複合構造物。
１１．  多層複合構造物であって、
（ａ）ポリプロピレン層と、
（ｂ）層の組成が（Ａ）プラス（Ｂ）から本質的になる接着剤層であり、
（Ａ）が
（ｉ）０．８６から０．９７ｇ／ｃｃの密度を有する未変性ポリエチレンおよび、
（ｉｉ）不飽和カルボン酸またはその誘導体で変性した、０．８６から０．９７ｇ／ｃｃの密度を有するポリエチレンであって、前記不飽和カルボン酸またはその誘導体の量が（Ａ）プラス（Ｂ）に対して０．０１から３重量％であるポリエチレン
から本質的になるポリマーブレンド約５５から８５重量％であり、ならびに
（Ｂ）が、ＭＬ１＋４  １００℃においてＡＳＴＭ−Ｄ−１５またはＡＳＴＭ  Ｄ１６４６により測定不能なムーニー粘度を有するスチレン系エラストマー約１５〜４５重量％である
接着剤層と、
（ｃ）ポリマー層であって、前記層のポリマー成分が、ポリエチレン、エチレン／酸共重合体、エチレン／酸イオノマー、またはポリプロピレンから選択されるポリマー層と、
を含むことを特徴とする多層複合構造物。
１２．  多層複合構造物であって、
（ａ）第一非極性ポリマー層と、
（ｂ）請求項１または請求項２に記載の接着剤組成を有する接着剤層と、
（ｃ）極性の金属または非金属層と、
（ｄ）（ｂ）層と同一組成を有する接着剤層と、
（ｅ）前記第一非極性ポリマー層とは異なる第二非極性ポリマー層とを含むことを特徴とする多層複合構造物。
１３．  層（ａ）をポリプロピレンから選択し、層（ｂ）をポリアミドまたはＥＶＯＨから選択し、層（ｅ）をポリエチレンまたはエチレン／酸の共重合体もしくはイオノマーから選択することを特徴とする１２．に記載の多層構造物。
１４．  該接着剤組成物がメタロセン型ポリエチレンを含有することを特徴とする６．に記載の多層複合構造物。